(57)【要約】【課題】有機溶媒や大規模な設備、大電力を必要とすることなく、金属イオン含有水から高純度の金属イオンを収率よく回収することのできる方法を提供することにある。【解決手段】金属イオンに対するキレート基を有する磁性キレート材料と金属イオン含有水を接触させて金属イオンを磁性キレート材料に吸着させる工程（１）と、金属イオンを吸着した磁性キレート材料を磁気分離する工程（２）と、磁気分離された磁性キレート材料から金属イオンを溶出する工程（３）と、金属イオンを溶出した磁性キレート材料を磁気分離する工程（４）からなり、少なくとも工程（２）または工程（４）のいずれかにおいて、磁性キレート材料に搾液処理を施すことを特徴とする、金属イオン含有水からの金属イオンの回収方法を用いる。【選択図】なし【特許請求の範囲】
【請求項１】
金属イオンに対するキレート基を有する磁性キレート材料と金属イオン含有水を接触させて金属イオンを磁性キレート材料に吸着させる工程（１）と、金属イオンを吸着した磁性キレート材料を磁気分離する工程（２）と、磁気分離された磁性キレート材料から金属イオンを溶出する工程（３）と、金属イオンを溶出した磁性キレート材料を磁気分離する工程（４）からなり、少なくとも、工程（２）の後または工程（４）の後のいずれかにおいて、磁性キレート材料に搾液処理を施すことを特徴とする金属イオン含有水からの金属イオンの回収方法。
【請求項２】
磁性キレート材料が、ストロンチウムフェライトまたはバリウムフェライトを含有してなる疎水性樹脂粒子を活性基含有モノマーの重合膜で被覆し、次いで、金属イオンに対するキレート基を有する化合物と該活性基との反応によりキレート基を導入することによって製造されている請求項１記載の金属イオン含有水からの金属イオンの回収方法。
【請求項３】
磁性キレート材料が、ストロンチウムフェライトまたはバリウムフェライトを活性基含有モノマーの重合膜で被覆し、次いで、金属イオンに対するキレート基を有する化合物と該活性基との反応によりキレート基を導入することによって製造されている請求項１記載の金属イオン含有水からの金属イオンの回収方法。
【発明の詳細な説明】
【技術分野】
【０００１】
本発明は、金属イオン含有水からの金属イオンの回収方法に関するものである。
【背景技術】
【０００２】
金属イオン含有水から金属イオンを分離回収する方法としては、アルカリを加え水酸化物として凝集沈殿させる方法、硫酸アルミニウムや消石灰のような凝集剤を加えて凝集沈殿させる方法、長鎖アルキル基を持つスルフィド類のような抽出剤を用いて有機溶媒中に抽出する方法、イオン交換樹脂やキレート樹脂に吸着させる方法、活性炭に吸着させる方法、その溶液を電気分解して陰極に金属を析出させる方法等が知られている。
【０００３】
しかしながら、アルカリや凝集剤を用いて凝集沈殿させる方法は、目的金属への選択性が低く、また、凝集剤を用いた場合には、沈殿物からの金属の回収に多大な費用とエネルギーが必要となるという問題がある。有機溶媒を用いて抽出する方法は、特殊な溶媒を必要とする上に、ｐＨ調整などの適正条件を選択するための煩雑な操作を伴うという欠点がある上に、抽出後の水相に溶媒が液滴の形で取り込まれたり、溶解したりするため、新たな環境汚染を引き起こすという問題がある。イオン交換樹脂やキレート樹脂を用いる方法は、これらの樹脂が高価であるため、処理コストが高くなる上、樹脂に吸着させた金属イオンを溶出させる効率が低いという問題がある。金属によっては、溶出が非常に困難となり、樹脂を焼却して回収せねばならないというケースもある。活性炭を用いる方法では、使用済みの活性炭を焼却処理するのが普通であり、コスト高の原因となる上、新たな環境汚染を引き起こす可能性があるという問題がある。電気分解による方法は、大規模な設備を必要とし、かつ膨大な電気エネルギーを消費するためコスト高になる上に、操作中に発生する水素ガスによる爆発のリスクがあるので、工業的に実施するには適当な方法とはいえない。
【０００４】
以上のような現状に加えて、金属イオン濃度が１００ｐｐｍ未満と低く、かつ、水量が１０トン以上と多い場合には、現実的に有効な分離回収方法がないという問題がある。このようなケースに対しては、凝集沈殿法、溶媒抽出法、電気分解法は極めて効率が低い。イオン交換樹脂やキレート樹脂を用いる方法においては、樹脂充填塔に対して大量の液を加圧送水する大がかりな設備が必要となる。大量の液を処理する場合には、目詰まりなど流量の低下が起こりやすく、その都度逆洗を実施する必要が出てくるという問題がある。活性炭を用いる方法では、大量の処理水から活性炭を濾別する必要があり、目詰まりによる流量低下により効率が悪い。
【０００５】
以上のような問題を解決する方法として、磁性キレート材料と磁気分離技術を併用する提案がなされている（例えば、特許文献１および２参照）。しかしながら、磁性キレート材料を用いて、金属イオン含有水から金属イオンを純度よく高収率で回収する方法はいまだに見いだされていない。
【先行技術文献】
【特許文献】
【０００６】
【特許文献１】特開２００３−２７５７５８号公報
【特許文献２】特開２００４−３３７７４８号公報
【発明の概要】
【発明が解決しようとする課題】
【０００７】
本発明は、上記のような事情に着目してなされたものである。その課題とするところは、有機溶媒や大規模な設備、大電力を必要とすることなく、金属イオン含有水から金属イオンを純度よく高収率で回収する方法を提供することにある。
【課題を解決するための手段】
【０００８】
上記課題を鋭意研究し、金属イオンに対するキレート基を有する磁性キレート材料と金属イオン含有水を接触させて金属イオンを磁性キレート材料に吸着させる工程（１）と、金属イオンを吸着した磁性キレート材料を磁気分離する工程（２）と、磁気分離された磁性キレート材料から金属イオンを溶出する工程（３）と、金属イオンを溶出した磁性キレート材料を磁気分離する工程（４）からなり、少なくとも、工程（２）の後または工程（４）の後のいずれかにおいて、磁性キレート材料に搾液処理を施すことを特徴とする金属イオン含有水からの金属イオンの回収方法が前記課題の解決に極めて有効なことを見いだした。さらに、磁性キレート材料が、ストロンチウムフェライトまたはバリウムフェライトを含有してなる疎水性樹脂粒子を活性基含有モノマーの重合膜で被覆し、次いで、金属イオンに対するキレート基を有する化合物と該活性基との反応によりキレート基を導入することによって製造されていること、あるいは、磁性キレート材料が、ストロンチウムフェライトまたはバリウムフェライトを活性基含有モノマーの重合膜で被覆し、次いで、金属イオンに対するキレート基を有する化合物と該活性基との反応によりキレート基を導入することによって製造されていることが好ましいことを見いだした。
【発明の効果】
【０００９】
本発明においては、金属イオンを吸着する磁性キレート材料を用いている。このため、環境コストのかかる有機溶媒は必要としない。金属イオンを磁性キレート材料に吸着させる工程（１）は、金属イオン含有水を貯蔵するタンク中に磁性キレート材料を投入し、攪拌することにより実施できる。磁気分離工程（２）とこれに続く搾液処理工程は、磁気分離機と搾液装置を組み合わせて利用することで実施できる。また、磁性キレート材料から金属イオンを溶出する工程（３）は、金属イオンを吸着した磁性キレート材料をタンク中にて鉱酸等の溶出液と攪拌することにより実施できる。磁気分離工程（４）とこれに続く搾液処理工程は、磁気分離機と搾液装置を組み合わせて利用することで実施できる。工程（１）〜（４）は、いずれも大規模な設備や大電力を必要としない。工程（２）を経た磁性キレート材料は大量の付着水を有しており、ここに金属イオン含有水に含まれる所期の金属イオン以外の不純物が残留している。工程（２）の後に搾液工程を加えることにより、この不純物が除かれ、抽出される金属イオンの純度が向上する。また、工程（４）を経た磁性キレート材料も大量の付着水を有しており、ここには溶出された所期の金属イオンが含まれている。工程（４）の後に搾液工程を加えることにより、この金属イオンも回収され、所期の金属イオンの回収率が向上する。
【発明を実施するための形態】
【００１０】
金属イオンを吸着する磁性キレート材料は、例えば特開２００３−２７５７５８号公報に記載されているように、磁性粉をシランカップリング剤などで処理して活性基を導入し、その活性基を介してキレート基を導入する方法、磁性粉をエポキシ基やアミノ基などの活性基含有高分子でコーティングあるいはカプセル化し、その活性基を介してキレート基を導入する方法、磁性粉を活性基含有モノマーとともに懸濁重合しあるいはバルク重合の後粉砕し、その活性基を介してキレート基を導入する方法等によって得ることができる。本発明では、ストロンチウムフェライトまたはバリウムフェライトを含む疎水性樹脂粒子が、活性基含有モノマーの重合膜で被覆され、金属イオンに対するキレート基を有する化合物と該活性基との反応により、金属イオンに対するキレート基が導入されているもの、あるいは、ストロンチウムフェライトまたはバリウムフェライトが活性基含有モノマーの重合膜で被覆され、次いで金属イオンに対するキレート基を有する化合物と該活性基との反応によりキレート基が導入されているものが、繰り返し使用における耐久性の点から好ましい。
【００１１】
ストロンチウムフェライトまたはバリウムフェライトの平均粒径は０．１〜２μｍが好ましい。０．１μｍ未満では取り扱いに困難が生じることがあり、２μｍを超えると分散性が低下してくる場合がある。なお、この平均粒径は、マイクロトラック（登録商標）ＭＴ３３００ＥＸ（日機装（株）製）を使用し、分散媒である水の屈折率を１．３３、被測定物の屈折率を２．４２として測定して求めた。
【００１２】
ストロンチウムフェライトまたはバリウムフェライトを疎水性樹脂粒子中に含める場合の配合量は、１０〜７０質量％が好ましい。１０質量％未満では磁気に対する感応性が小さくなる場合があり、７０質量％を超えると、次の活性基含有モノマーの重合膜で被覆する工程に悪影響が出る場合がある。ストロンチウムフェライトまたはバリウムフェライトを活性基含有モノマーの重合膜で被覆する場合の配合量は、５〜６０質量％が好ましい。５質量％未満では、磁気に対する感応性が小さくなる場合があり、６０質量％を超えると、被覆が不十分となる場合がある。
【００１３】
ストロンチウムフェライトまたはバリウムフェライトから疎水性樹脂粒子を製造する際、あるいは、ストロンチウムフェライトまたはバリウムフェライトを活性基含有モノマーの重合膜で被覆する場合には、ストロンチウムフェライトまたはバリウムフェライトがモノマーに良好に分散することが好ましい。そのため、ストロンチウムフェライトまたはバリウムフェライトの表面は親油化処理されていることが好ましい。親油化処理の方法としては、シランカップリング剤、チタンカップリング剤などの表面処理剤により処理する方法、脂肪酸塩などを吸着させる方法などがあるが、特に限定されるものではない。
【００１４】
ここで、疎水性樹脂とは、疎水性モノマーが５１質量％以上含まれる組成物が重合された樹脂をいう。疎水性モノマーとは、２５℃におけるイオン交換水に対する溶解度が１質量％未満のモノマーである。疎水性モノマーの具体例としては、例えばスチレン、α−メチルスチレン、ビニルトルエン、ｔ−ブチルスチレンおよびクロロメチルスチレンなどのスチレン系モノマー、イソプロピルアクリレート、ｎ−ブチルアクリレート、イソブチルアクリレート、ｎ−アミルアクリレート、イソアミルアクリレート、ｎ−ヘキシルアクリレート、２−エチルヘキシルアクリレート、ｎ−オクチルアクリレート、デシルアクリレートおよびドデシルアクリレートなどのアクリル酸エステル類、エチルメタクリレート、プロピルメタクリレート、ｎ−ブチルメタクリレート、イソブチルメタクリレート、ｎ−アミルメタクリレート、ｎ−ヘキシルメタクリレート、２−エチルヘキシルメタクリレート、ｎ−オクチルメタクリレート、デシルメタクリレートなどのメタクリル酸エステル類などが挙げられる。上記の疎水性モノマーは、１種単独でまたは２種以上を組み合わせて用いることができる。本発明における検討によれば、最終的に得られる磁性キレート材料の耐酸性が高くなることから、疎水性モノマーとしてはスチレンが含まれていることが好ましい。
【００１５】
疎水性樹脂粒子の機械的強度向上のため、ジビニルベンゼン、エチレングリコールジアクリレート、エチレングリコールジメタクリレート、トリメチロールプロパントリアクリレート、トリメチロールプロパントリメタクリレート、ペンタエリスリトールテトラアクリレート、ペンタエリスリトールテトラメタクリレート等の多官能性モノマーを併用してもよい。
【００１６】
疎水性樹脂粒子は、ストロンチウムフェライトまたはバリウムフェライトを、重合開始剤を溶解した疎水性モノマーに分散させ、このモノマーを懸濁安定剤とよばれる分散剤含有の水の中に油滴として分散させた分散系で重合を進行させる懸濁重合法により得られる。重合開始剤は水不溶または難溶のものが好ましい。具体的には例えば、２，２′−アゾビスイソブチロニトリル、２，２′−アゾビス（２−メチルプロパンニトリル）、２，２′−アゾビス−（２，４−ジメチルペンタンニトリル）、２，２′−アゾビス−（２−メチルブタンニトリル）、１，１′−アゾビス−（シクロヘキサンカルボニトリル）、２，２′−アゾビス−（２，４−ジメチル−４−メトキシバレロニトリル）等のアゾ系開始剤や、過酸化ベンゾイル、クメンヒドロペルオキシド、過酸化アセチル、過酸化ラウロイル、ｔ−ブチルペルオクテート、α−クミルペルオキシピバレート等の過酸化物系開始剤が挙げられる。また、重合を進める温度は使用する重合開始剤の種類により定めればよい。例えば、２，２′−アゾビスイソブチロニトリルや過酸化ベンゾイル等では６０℃以上の温度が適合し、過酸化物と還元剤とを組み合わせるレドックス系では６０℃以下の温度でも重合を進めることができる。懸濁安定剤の例としては、ポリビニルアルコール、ヒドロキシエチルセルロース、ポリアクリル酸塩、カルボキシメチルセルロースの塩などの水溶性高分子を挙げることができる。
【００１７】
ストロンチウムフェライトまたはバリウムフェライト、あるいは、ストロンチウムフェライトまたはバリウムフェライトを含む疎水性樹脂粒子は、次いで、活性基含有モノマーの重合膜で被覆される。活性基とは、金属イオンに対するキレート基を導入するための基であり、具体的にはエポキシ基、ビニル基、カルボキシル基、エステル基、ヒドロキシル基、アミノ基、ハロゲン原子などを挙げることができる。これらの活性基の中では、金属イオンに対するキレート基を有する化合物との反応性に優れるとともに、活性基自体の安定性が比較的良好であるエポキシ基が好ましい。
【００１８】
活性基含有モノマーの具体例として、エポキシ基含有化合物としては、グリシジルアクリレート、グリシジルメタクリレート、アリルグリシジルエーテルなど、ビニル基含有化合物としては、ジビニルベンゼン、エチレングリコールジアクリレート、エチレングリコールジメタクリレートなど、カルボキシル基含有化合物としては、アクリル酸、メタクリル酸、イタコン酸、マレイン酸など、エステル基含有化合物としては、メチルアクリレート、メチルメタクリレート、エチルアクリレート、エチルメタクリレートなど、ヒドロキシル基含有化合物としては、２−ヒドロキシエチルアクリレート、２−ヒドロキシエチルメタクリレート、２−ヒドロキシプロピルアクリレート、２−ヒドロキシプロピルメタクリレート、グリセロールアクリレート、グリセロールメタクリレートなど、アミノ基含有化合物としては、アミノメチルアクリレート、アミノメチルメタクリレート、アミノエチルアクリレート、アミノエチルメタクリレート、ビニルピリジンなど、ハロゲン原子含有化合物としては、クロロメチルスチレンなどを挙げることができる。これら活性基含有モノマーは単独で用いてもよいが、２種以上組み合わせて用いてもよい。本発明における検討によれば、活性基含有モノマーとしては、グリシジルアクリレートまたはグリシジルメタクリレートが好ましい。また、架橋剤として、ジビニルベンゼン、エチレングリコールジアクリレート、エチレングリコールジメタクリレート、トリメチロールプロパントリアクリレート、トリメチロールプロパントリメタクリレート、ペンタエリスリトールテトラアクリレート、ペンタエリスリトールテトラメタクリレート等の多官能性モノマーを併用してもよい。
【００１９】
活性基含有モノマーの重合膜により、ストロンチウムフェライトまたはバリウムフェライトを含む疎水性樹脂粒子を被覆する方法としては、疎水性樹脂粒子と界面活性剤の存在下に活性基含有モノマーを重合させ、重合と同時に疎水性樹脂粒子表面に沈着させる方法が好ましい。活性基含有モノマーの重合膜の厚みは、疎水性樹脂粒子に対するモノマーの仕込み比率によって制御され、質量比で疎水性樹脂粒子１質量部に対してモノマーを０．５〜１０質量部の範囲とすることが好ましい。０．５質量部未満では、重合膜が薄くなり、機械的な強度が不足して磁性キレート材料から重合膜が剥がれてくる場合がある。１０質量部を超えると、磁気に対する感応性が小さくなる場合がある。
【００２０】
また、ストロンチウムフェライトまたはバリウムフェライトを活性基含有モノマーの重合膜で被覆する方法としては、活性基含有モノマーに重合開始剤を溶解させ、ここにストロンチウムフェライトまたはバリウムフェライトを分散させたものを、分散剤含有の水の中に油滴として分散させた分散系で重合を進行させる懸濁重合法によって製造する方法が好ましい。この場合の活性基含有モノマーの重合膜の厚みは、ストロンチウムフェライトまたはバリウムフェライトに対するモノマーの仕込み比率によって制御され、質量比でストロンチウムフェライトまたはバリウムフェライト１質量部に対してモノマーを０．６７〜１９質量部の範囲とすることが好ましい。０．６７質量部未満では、重合膜が薄くなり、機械的な強度が不足してストロンチウムフェライトやバリウムフェライトから重合膜が剥がれてくる場合がある。１９質量部を超えると、磁気に対する感応性が小さくなる場合がある。
【００２１】
重合開始剤としては、２，２′−アゾビスイソブチロニトリル、２，２′−アゾビス（２−メチルプロパンニトリル）、２，２′−アゾビス−（２，４−ジメチルペンタンニトリル）、２，２′−アゾビス−（２−メチルブタンニトリル）、１，１′−アゾビス−（シクロヘキサンカルボニトリル）、２，２′−アゾビス−（２，４−ジメチル−４−メトキシバレロニトリル）、アゾビスシアノバレリアン酸、アゾビスシアノペンタン酸等のアゾ系開始剤、過酸化ベンゾイル、クメンヒドロペルオキシド、過酸化アセチル、過酸化ラウロイル、ｔ−ブチルペルオクテート、α−クミルペルオキシピバレート、過酸化水素等の過酸化物系開始剤、過硫酸アンモニウム、過硫酸カリウム、過硫酸ナトリウム等の過硫酸塩系開始剤などが挙げられる。また、重合を進める温度は使用する重合開始剤の種類により定めればよい。例えば、過硫酸アンモニウムなど熱分解により重合を進める場合は６０℃以上の温度が適合し、過酸化物と還元剤とを組み合わせるレドックス系では６０℃以下の温度でも重合を進めることができる。
【００２２】
使用する界面活性剤について、特に制限はなく、公知のアニオン、カチオン、両性および非イオン性の界面活性剤を用いることができる。具体的な例として、アニオン性界面活性剤としては、脂肪酸石鹸、Ｎ−アシル−Ｎ−メチルグリシン塩、Ｎ−アシルグルタミン酸塩、アルキルエーテルカルボン酸塩、アルキルスルホン酸塩、アルキルベンゼンスルホン酸塩、ジアルキルスルホコハク酸エステル塩、アルキルスルホ酢酸塩、α−オレフィンスルホン酸塩、高級アルコール硫酸エステル塩、ポリオキシエチレンアルキルフェニルエーテル硫酸塩、アルキルエーテルリン酸エステル塩、アルキルリン酸エステル塩等が挙げられる。カチオン性界面活性剤としては、脂肪族アミン塩、脂肪族４級アンモニウム塩、ベンザルコニウム塩、塩化ベンゼトニウム、ピリジニウム塩、イミダゾリウム塩等が挙げられる。両性界面活性剤としては、カルボキシベタイン型、スルホベタイン型、アミノカルボン酸塩、イミダゾリウムベタイン等が挙げられる。非イオン性界面活性剤としては、ポリオキシエチレンアルキルエーテル、ポリオキシエチレンアルキルフェニルエーテル、ポリオキシエチレングリセリン脂肪酸エステル、ポリオキシエチレンソルビタン脂肪酸エステル、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、ポリオキシエチレン脂肪酸アミド、ポリオキシエチレンアルキルアミン等が挙げられる。これらは、単独または２種以上を組み合わせて用いることができる。
【００２３】
金属イオンに対するキレート基を有する化合物の具体例としては、イミノジ酢酸、アミノメチルホスホン酸、ニトリロトリ酢酸、エチレンジアミンテトラ酢酸、１，３−プロパンジアミンテトラ酢酸、ジエチレントリアミンペンタ酢酸、イミノジエタノール等を挙げることができる。また、エチレンジアミン、１，３−ジアミノプロパン、ジエチレントリアミン、トリエチレンテトラミン、テトラエチレンペンタミン、ポリエチレンイミン等の多価アミン類、フェニルアラニン、リジン、ロイシン、バリン、プロリン等のアミノ酸類、アミドキシム類等を挙げることができる。
【００２４】
金属イオンに対するキレート基を有する化合物と活性基との反応を行わせる条件について、特に制限はなく、それらの組み合わせに応じて必要な反応条件を用いればよい。例えば、イミノジ酢酸やジエチレントリアミンのようなアミノ基を有する化合物の場合、エポキシ基、エステル基、ハロゲン原子等に対しては、必要に応じて炭酸水素ナトリウム、炭酸ナトリウム、水酸化ナトリウム等の塩基を併用して加熱することにより導入することができる。反応溶媒としては水が好ましく、必要に応じてメタノールやエタノール等のアルコール類や、ジメチルホルムアミド、ジメチルスルホキシド等の助溶媒を併用することができる。磁性キレート材料に導入されるキレート基の量は、キレート吸着される金属イオン量から間接的に求められ、磁性キレート材料１ｇあたり０．５〜２．５ｍｍｏｌとすることが好ましい。０．５ｍｍｏｌ未満では吸着処理に多量の磁性キレート材料が必要になることがある。２．５ｍｍｏｌを超えるキレート基を導入するためには、活性基含有モノマーを大量に使用する必要があり、磁気に対する感応性が小さくなる場合がある。
【００２５】
磁性キレート材料の平均粒径は１〜５００μｍが好ましい。１μｍ未満では、磁性キレート材料に含まれるフェライトの含有量が少なくなるため、磁気に対する感応性が小さくなることがある。５００μｍを超えると、磁性キレート材料の比表面積が小さくなるため単位重量あたりの金属イオン捕集能力が小さくなってくる場合がある。なお、この平均粒径は、マイクロトラック（登録商標）ＭＴ３３００ＥＸ（日機装（株）製）を使用し、分散媒である水の屈折率を１．３３、被測定物の屈折率を１．５０として測定して求めた。
【００２６】
金属イオンに対するキレート基を有する磁性キレート材料と金属イオン含有水を接触させて金属イオンを磁性キレート材料に吸着させる工程（１）において、金属イオン含有水のｐＨは、金属イオンがキレート基に十分捕捉される範囲にする必要がある。この範囲は金属イオンとキレート基の組み合わせによって異なる。例えば、ニッケルイオンをイミノジ酢酸構造のキレート基で捕捉する場合には、ｐＨを４．０〜６．０とするのが好ましい。この場合、ｐＨが４．０よりも低いと、吸着が不十分となることがあり、また、ｐＨが６．０よりも高いと、低純度のニッケル水酸化物が分離してくることがある。
【００２７】
工程（１）においては、磁性キレート材料と金属イオン含有水を混ぜた後、吸着を十分に進めるために、系を均一な懸濁状態に保つ必要がある。この目的には、攪拌羽根で攪拌する方法、エアレーションなど曝気による方法、電磁石制御により磁性体粒子を攪拌する方法などが用いられる。磁性キレート材料と金属イオン含有水の接触時間は、３０分〜６時間が好ましい。３０分より短いと、吸着が不十分となることがあり、また、６時間より長くしても、吸着量は平衡に達しており、作業効率上好ましくない。磁性キレート材料の添加量は、水に含まれる金属イオン量に応じて決められ、当量以上とすることが好ましい。当量より少ない場合には、金属イオンの回収が不十分となることがある。
【００２８】
金属イオンを吸着した磁性キレート材料を磁気分離する工程（２）においては、タンク内あるいはタンクの側面や底面に磁石を取り付けて磁性キレート材料を集磁し、金属イオンが除かれた水をタンク外に排出する。あるいは、タンク外に連続式の磁気分離機を設け、金属イオンを吸着した磁性キレート材料と処理済みの水を分離する。磁石としては、永久磁石、電磁石、超電導磁石など好適なタイプを選択して使用することができる。超電導磁石は、磁力が他磁石に比べて著しく強いので、磁気分離機を小型化する上では有利である。
【００２９】
磁気分離された磁性キレート材料から金属イオンを溶出する工程（３）は、金属イオンを吸着した磁性キレート材料を水に再分散させ、鉱酸等の溶出液と攪拌することにより実施できる。溶出液としては例えば、硫酸、塩酸、硝酸などの鉱酸、チオ尿素水溶液、チオシアン酸水溶液等を挙げることができ、キレート基と金属イオンの組み合わせに応じて好ましいものを用いる。例えば、イミノジ酢酸構造のキレート基に捕捉されたニッケルイオンや銅イオンを溶出するには、硫酸や塩酸などの鉱酸が用いられ、アミノ基構造のキレート基に捕捉された金イオンやパラジウムイオンを溶出するには、チオ尿素水溶液が用いられる。溶出に必要な時間は、５分ないし１時間が好ましい。５分より短いと溶出が不十分となることがあり、１時間より長いと装置類に腐食が発生するおそれがある。
【００３０】
工程（３）の後、金属イオンを溶出した磁性キレート材料を溶出液から磁気分離する工程（４）を行う。この工程は、工程（２）と同じ装置を用いることができる。具体的には例えば、タンク内あるいはタンクの側面や底面に磁石を取り付けて磁性キレート材料を集磁し、金属イオンを溶出した溶出液をタンク外に排出する。あるいは、タンク外に連続式の磁気分離機を設け、金属イオンを溶出した磁性キレート材料と溶出液を分離する。磁石としては、永久磁石、電磁石、超電導磁石など好適なタイプを選択して使用することができる。超電導磁石は、磁力が他磁石に比べて著しく強いので、磁気分離機を小型化する上では有利である。
【００３１】
本発明においては、工程（２）の後または工程（４）の後のいずれかにおいて、磁性キレート材料に搾液処理を施す。工程（２）の後では、金属イオンを吸着した磁性キレート材料に搾液処理を施し、工程（４）の後では、金属イオンを溶出した磁性キレート材料に搾液処理を施す。工程（２）において、磁気分離直後の磁性キレート材料は、水を大量に含む緩いゲル状であり、搾液処理によって水を除くことが、金属イオンを純度よく回収するために有効である。工程（４）における磁気分離直後の磁性キレート材料も、水を大量に含む緩いゲル状であり、そのままでは溶出された大量の金属イオンを含んでいる。搾液処理によって水を除くことにより、金属イオンを収率よく回収することができる。搾液処理を工程（２）の後と工程（４）の後の両方で行った場合には、金属イオンを高純度かつ高収率で回収することができるので好ましい。搾液処理を工程（２）の後のみで行った場合には、若干回収率は低下するものの、金属イオンを高純度で回収することができ、搾液処理を工程（４）の後のみで行った場合には、若干純度は低下するものの、金属イオンを高収率で回収することができる。
【００３２】
搾液処理の具体的な方法としては、減圧によるもの、遠心分離によるもの、加圧によるものを挙げることができる。減圧によるものは、濾布や濾過板等の濾材を用いる減圧濾過方式である。基本的にバッチ処理であり、これら濾材の目詰まりによる効率低下という問題はあるものの、装置がシンプルという特徴を持っている。遠心分離によるものには、遠心管を用いるタイプ、濾材を用いるタイプ、サイクロン方式等がある。遠心管を用いるタイプは少量処理に向く。濾材を用いるタイプは濾材の目詰まりによる効率低下という問題はあるものの、固体部分に残る水の量を少なくすることができるという特徴がある。サイクロン方式は濾材がいらないという特徴があるが、固液の比重差が大きくないと分離が不十分となるという問題がある。加圧によるものには、スクリュープレス式、ピストンによる圧搾プレス方式、フィルタープレス方式、ローラーで挟んで圧力をかける方式等がある。スクリュープレス式、ピストンによる圧搾プレス方式、フィルタープレス方式は、装置が大がかりになるものの固体部分に残る水の量を少なくすることができるという特徴がある。ローラーで挟んで圧力をかける方式は、固体部分に残る水の残留率は他の方式に比べて高いものの、濾材の目詰まりがなく、連続処理が容易というメリットがある。
【００３３】
搾液処理の効果を高めるため、磁気分離工程（２）の後、金属イオンを吸着した磁性キレート材料を洗浄してもよい。具体的には、磁気分離した金属イオンを吸着した磁性キレート材料をタンクに戻し、水を加えて攪拌洗浄を行い、再度磁気分離工程（２）を行う。この場合の搾液処理は、金属イオンを吸着した後の磁気分離工程後と、洗浄を行った後の磁気分離工程後の両方で実施することが好ましい。洗浄に用いる水量や攪拌時間に特に制限はないが、金属イオン含有水と同量〜２倍量の水量で、攪拌時間を１０分〜１時間とすることで十分である。
【００３４】
工程（３）で溶出された金属イオンは、高純度、高濃度の水溶液となっているので、例えば、アルカリ金属炭酸塩、水酸化アルカリ、シュウ酸等を加えることにより、高純度の炭酸塩、水酸化物、あるいはシュウ酸塩として単離することができる。あるいは、電気分解により陰極に金属として析出させることもできる。工程（４）を経た磁性キレート材料は、希水酸化ナトリウムなどのアルカリ等で再生され、再使用することが可能となる。
【００３５】
本発明によれば、金属イオン濃度が１００ｐｐｍ未満と低く、かつ、水量が１０トン以上と多い場合であっても、磁性キレート材料を添加して金属イオンを吸着させ、磁気分離したのち、さらに搾液処理することにより、高純度、高回収率で金属イオンを回収することが可能となる。一連の操作においては、大がかりな樹脂充填塔や加圧送水設備は不要であり、目詰まりや流量低下といった問題がなく、実用性が高い。特に金属イオン濃度が１００ｐｐｍ未満と低い場合、吸着対象外の共存イオンが高濃度に存在することが多く、本発明の方法により純度向上を図ることは極めて有効である。
【実施例】
【００３６】
以下に、本発明を実施例により詳細に説明するが、本発明は実施例に限定されるものでない。なお、実施例中の百分率は、特にことわりのない場合、質量基準である。実施例における金属イオンとリン（Ｐ）の分析には、誘導結合プラズマ発光分析（ＩＣＰ−ＡＥＳ）を用いた。金属イオン含有水としては、表１に示す組成の液を用いた。
【００３７】
【表１】
2011189333.tif 000002
【００３８】
＜バリウムフェライトを含む疎水性樹脂粒子１の合成＞
ボールミルにて予め混練しておいた、スチレン（水に対する溶解度０．０３％）４５ｇ、ブチルアクリレート（水に対する溶解度０．１４％）５ｇ、ジビニルベンゼン（水に対する溶解度＜０．０１％）１ｇ、表面疎水化処理したバリウムフェライト１５ｇ、過酸化ベンゾイル１ｇの混合物を、ポリビニルアルコール（ケン化度９８％、重合度１７００）５部を溶解したイオン交換水５００ｍｌに添加し、ホモミキサーで６０００ｒｐｍ×１０分間の分散を行った。このものをフラスコに移し、窒素気流下にて８０℃、８時間加熱攪拌した。生成物は、水洗後、磁石により集めて乾燥し、疎水性樹脂粒子１を得た。
【００３９】
＜ストロンチウムフェライトを含む疎水性樹脂粒子２の合成＞
表面疎水化処理したバリウムフェライトの替わりに、表面疎水化処理したストロンチウムフェライトを用いるほかは、疎水性樹脂粒子１の合成と同様に操作して、疎水性樹脂粒子２を得た。
【００４０】
＜磁性キレート材料１の合成＞
３ｇの疎水性樹脂粒子１を、水１８０ｍｌ、グリシジルメタクリレート５．２ｇ、ソルビタンモノオレエート（商品名；Ｓｐａｎ８０、東京化成製）（０．２６ｇ）、硫酸アンモニウム鉄（II）六水和物０．３５ｇの混合物に加え、窒素気流下にて１時間攪拌した。ここへ、３０％過酸化水素０．６１ｇを水４ｍｌに溶かした溶液を室温で加え、さらに、２時間攪拌した。生成物は水２００ｍｌで希釈し、反応容器の底に磁石を当てた状態で、非感磁性分をデカンテーションによって除去した。水２００ｍｌを加えてはデカンテーションを行う操作をさらに３回繰り返し、最後に磁石を当てて容器内に残った成分を濾取した。収量は４．９ｇであった。このもの１．０ｇをイミノジ酢酸ナトリウム２．０ｇ、エタノール８．６ｍｌ、水１８ｍｌとともに４時間還流した。生成物は水５０ｍｌで希釈し、反応容器の底に磁石を当てた状態で、上澄みをデカンテーションによって除去した。水５０ｍｌを加えてはデカンテーションを行う操作をさらに２回繰り返し、最後に磁石を当てて容器内に残った成分を濾取して、磁性キレート材料１を得た。収量は１．２ｇであった。磁性キレート材料１を走査型電子顕微鏡で観察したところ、球状または楕円球状構造であることが分かった。マイクロトラック（登録商標）ＭＴ３３００ＥＸ（日機装（株）製）で求めた平均粒径は１２μｍであった。
【００４１】
＜磁性キレート材料２の合成＞
疎水性樹脂粒子１の替わりに、疎水性樹脂粒子２を用いるほかは、磁性キレート材料１の合成と同様に操作して、磁性キレート材料２を得た。このものの平均粒径は１１μｍであり、球状または楕円球状構造であった。
【００４２】
＜磁性キレート材料３の合成＞
表面疎水化処理したバリウムフェライト６．４ｇ、グリシジルメタクリレート２３ｇ、エチレングリコールジメタクリレート１ｇ、ソルビタンモノオレエート（商品名；Ｓｐａｎ８０、東京化成製）０．３ｇの混合物に過酸化ベンゾイル０．２ｇを溶かし、ポリビニルアルコール（ケン化度９８％、重合度１７００）１６ｇを溶解したイオン交換水８００ｍｌを加えて、ホモミキサーで６０００ｒｐｍ×１分間の分散を行った。このものをフラスコに移し、窒素気流下にて８０℃、３時間加熱攪拌した。重合物は、水洗後、磁石により集めて乾燥した。この重合物１０ｇを、イミノジ酢酸３ｇ、水酸化ナトリウム１．８ｇ、水２３ｍｌ、プロピレングリコール２５ｍｌの混合物に加え、３時間加熱還流した。生成物は水３００ｍｌで希釈し、反応容器の底に磁石を当てた状態で、上澄みをデカンテーションによって除去した。水３００ｍｌを加えてはデカンテーションを行う操作をさらに２回繰り返し、最後に磁石を当てて容器内に残った成分を濾取して、磁性キレート材料３を得た。収量は１４．４ｇであった。磁性キレート材料３を走査型電子顕微鏡で観察したところ、球状構造であることが分かった。マイクロトラック（登録商標）ＭＴ３３００ＥＸ（日機装（株）製）で求めた平均粒径は１８μｍであった。
【００４３】
＜磁性キレート材料４の合成＞
表面疎水化処理したバリウムフェライトの替わりに、表面疎水化処理したストロンチウムフェライトを用いるほかは、磁性キレート材料３の合成と同様に操作して、磁性キレート材料４を得た。このものの平均粒径は１９μｍであり、球状構造であった。
【００４４】
実施例１
磁性キレート材料１（２０ｇ）を、金属イオン含有水１（１００ｍｌ）に添加し、室温で１時間攪拌した（工程（１））。次いで、表面磁束密度０．４５Ｔの永久磁石を容器の外に当てて磁性キレート材料を集磁し、デカンテーションにより液体部分を除去した。残った固形分に水５０ｍｌを加え、室温で２０分攪拌した後、同様に操作して液体部分を除いて（工程（２））から、直径５５ｍｍのＮｏ１３１濾紙を用いて、５分間吸引濾過する搾液処理を施し、濾液は廃棄した。得られた固形分に１規定硫酸４０ｍｌを加え、室温で１０分間攪拌した後（工程（３））、上述の永久磁石を容器の外に当てて磁性キレート材料を集磁し、デカンテーションにより液体部分を取り出した。同様の操作を１規定硫酸４０ｍｌと水４０ｍｌで１回ずつ繰り返し、液体部分を一つに集めた（工程（４））。液量は１００ｍｌであった。この液のニッケル（Ｎｉ）イオンとリンイオンの濃度をＩＣＰ−ＡＥＳで求めたところ、それぞれ５，１００ｍｇ／リットル、３，０００ｍｇ／リットルであった。処理前の金属イオン水１から溶出液へのニッケルおよびリンの移行率は、両者の濃度比較から、ニッケルは８０％が移行しているが、リンは７％の移行にとどまっており、ニッケルが純度よく高い収率で溶出液中に得られていることが分かる。
【００４５】
実施例２
磁性キレート材料１の替わりに磁性キレート材料２を用いる点を除いては、実施例１と同様に操作した。溶出液の液量は１００ｍｌであり、この液のニッケルイオンとリンイオンの濃度はそれぞれ５，１００ｍｇ／リットル、２，８００ｍｇ／リットルであった。処理前の金属イオン含有水１から溶出液への移行率は、ニッケルでは８０％であるが、リンは７％にとどまっており、ニッケルが純度よく高い収率で溶出液中に得られていることが分かる。
【００４６】
比較例１
搾液処理を施さない点を除いては、実施例１と同様に操作した。溶出液の液量は１４０ｍｌであり、この液のニッケルイオンとリンイオンの濃度は、液量を１００ｍｌに濃縮したとして換算した値で示すと、それぞれ５，０００ｍｇ／リットル、１２，０００ｍｇ／リットルであり、ニッケルの移行率は７８％と高いものの、リンの移行率も３０％と比較的高いレベルにとどまっていた。
【００４７】
実施例３
磁性キレート材料１（２０ｇ）を、金属イオン含有水１（１００ｍｌ）に添加し、室温で１時間攪拌した（工程（１））。次いで、表面磁束密度０．４５Ｔの永久磁石を容器の外に当てて磁性キレート材料を集磁し、デカンテーションにより液体部分を除去した。残った固形分に水５０ｍｌを加え、室温で２０分攪拌した後、同様に操作して液体部分を除いてから（工程（２））、直径５５ｍｍのＮｏ１３１濾紙を用いて５分間吸引濾過する搾液処理を施し、濾液は廃棄した。得られた固形分に１規定硫酸４０ｍｌを加え、室温で１０分間攪拌した後（工程（３））、上述の永久磁石を容器の外に当てて磁性キレート材料を集磁し、デカンテーションにより液体部分を取り出した（工程（４））。集磁された磁性キレート材料は直径５５ｍｍのＮｏ１３１濾紙を用いて５分間吸引濾過する搾液処理を施した。濾紙上の磁性キレート材料を１規定硫酸４０ｍｌに加え、室温で１０分間攪拌した後（工程（３））、同様にして集磁、デカンテーション（工程（４））、搾液処理を施した。同じ操作を、水４０ｍｌを用いてもう１回行った。３回の処理によって得られた液を合わせると１３０ｍｌとなった。この液のニッケルイオンとリンイオンの濃度は、液量を１００ｍｌに濃縮したとして換算した値で示すと、それぞれ６，１００ｍｇ／リットル、３，０００ｍｇ／リットルであった。ニッケルの移行率が９５％に向上する一方、リンの移行率は７％と低いレベルに維持されていることが分かった。
【００４８】
実施例４
濾紙を用いて吸引濾過する搾液処理の替わりに、絞りローラーを装備した磁気分離機（日本マグネティックス社製クーラントセパレーター）による搾液処理を行う点を除いては、実施例１と同様に操作した。ニッケル溶出液の合計は９０ｍｌであった。この液のニッケルイオンとリンイオンの濃度は、液量を１００ｍｌに希釈したとして換算した値で示すと、それぞれ５，１００ｍｇ／リットル、２，１００ｍｇ／リットルであり、実施例１と比べるとニッケルの移行率８０％を維持したまま、リンの移行率が５％とわずかながらも低減していることが分かった。
【００４９】
実施例５
磁性キレート材料１（２０ｇ）を、金属イオン含有水２（１０リットル）に添加し、室温で２０分攪拌した（工程（１））。次いで、表面磁束密度０．４５Ｔの永久磁石を容器の外に当てて磁性キレート材料を集磁し、デカンテーションにより液体部分を除去した（工程（２））。残った固形分に再度、金属イオン含有水２（１０リットル）を加え、室温で２０分攪拌後に（工程（１））、上記と同様にして集磁し、液体部分をデカンテーションで除去した（工程（２））。この作業をさらに１４回、合計で１６回実施した。残った固形分に１規定硫酸４０ｍｌを加え、室温で１０分間攪拌した後（工程（３））、上述の永久磁石を容器の外に当てて磁性キレート材料を集磁し、デカンテーションにより液体部分を取り出した（工程（４））。集磁された磁性キレート材料は直径５５ｍｍのＮｏ１３１濾紙を用いて５分間吸引濾過する搾液処理を施した。濾紙上の磁性キレート材料を１規定硫酸４０ｍｌに加え、室温で１０分間攪拌した後（工程（３））、同様にして集磁、デカンテーション（工程（４））、搾液処理を施した。同じ操作を、水４０ｍｌを用いてもう１回行った。３回の処理によって得られた液を合わせると１５０ｍｌとなった。この液の銅（Ｃｕ）イオンの濃度は１，９３３ｍｇ／リットルであり、延べ１６回の繰り返しで処理した金属イオン含有水２に含まれる全銅イオンの９１％が溶出液に移行していることが分かった。
【００５０】
実施例６
磁性キレート材料１の替わりに磁性キレート材料３を用いる点を除いては、実施例５と同様に操作した。溶出液の液量は１５０ｍｌであった。この液の銅（Ｃｕ）イオンの濃度は２，００５ｍｇ／リットルであり、延べ１６回の繰り返しで処理した金属イオン含有水２に含まれる全銅イオンの９４％が溶出液に移行していることが分かった。
【００５１】
実施例７
磁性キレート材料１の替わりに磁性キレート材料４を用いる点を除いては、実施例５と同様に操作した。溶出液の液量は１５０ｍｌであった。この液の銅（Ｃｕ）イオンの濃度は１，９５０ｍｇ／リットルであり、延べ１６回の繰り返しで処理した金属イオン含有水２に含まれる全銅イオンの９１％が溶出液に移行していることが分かった。
【００５２】
比較例２
１規定硫酸処理以降の操作において搾液処理を施さないという点を除いては、実施例５と同様に操作した。３回の操作で得た液量は１３０ｍｌであった。この液の銅（Ｃｕ）イオンの濃度は１，６９０ｍｇ／リットルであり、延べ１６回の繰り返しで処理した金属イオン含有水２に含まれる全銅イオンの６９％が溶出液に移行しており、移行率が低減していることが分かった。
【００５３】
実施例１〜４と比較例１から、本発明によれば高濃度の金属イオンを含む水から、有機溶媒や大規模な設備、大電力を使用することなく、高純度の金属イオンを収率よく回収できることが分かる。また、実施例５〜７と比較例２から、本発明によれば低濃度の金属イオンを含む水から、簡単な操作により、有機溶媒や大規模な設備、大電力を使用することなく、金属イオンを収率よく回収できることが分かる。
【産業上の利用可能性】
【００５４】
本発明によれば、有機溶媒や大規模な設備、大電力を必要とすることなく、金属イオン含有水から金属イオンを純度よく高収率で回収することができる。